FR 3039181 A1 20170127 FR 1556891 A 20150721 1 DALLE DE TERRE La présente invention se rapporte au domaine technique de la construction et a plus particulièrement pour objet une dalle de terre ainsi qu'un procédé de fabrication d'une dalle de terre. La terre est encore utilisée dans certaines localités du monde comme matériau de construction pour des habitations. Il est connu de mettre en oeuvre un procédé consistant à compacter un mélange de terre humide pour former une dalle de terre. Ces dalles sont peu coûteuses et permettent l'auto-construction. Cependant, ces dalles de terre présentent une durabilité limitée du fait de leur incapacité à éviter l'absorption d'eau par la terre qui se transforme alors en boue. Cela mène à une faible qualité des sols intérieurs des habitations qui souffrent de dégâts importants en cas de remontée d'eau par capillarité ou en cas d'inondation, ce qui peut rendre l'habitation insalubre. De plus, le nettoyage des sols au moyen de solutions aqueuses est difficilement réalisable. Il est connu de mettre en oeuvre un procédé consistant à mélanger de la terre humide et du ciment pour renforcer la durabilité à l'eau des dalles de terre. Cependant, les dalles résultant de ce procédé présentent également une imperméabilité de surface limitée. La présente invention vise à résoudre tout ou partie de ces inconvénients mentionnés ci-dessus. A cet effet, la présente invention se rapporte à une dalle de terre pour la construction d'un sol d'un bâtiment comprenant : - une première couche comportant un premier mélange de terre et de ciment, ledit premier mélange présentant une première proportion en masse de ciment par rapport à la masse du premier mélange, - une deuxième couche destinée à former une face superficielle de la dalle de terre, ladite deuxième couche comportant un deuxième mélange de terre humide et de ciment présentant une deuxième proportion en masse de ciment par rapport à la masse du deuxième mélange supérieure à la première proportion en masse de ciment du premier mélange. Cette disposition permet d'augmenter significativement la dureté de la dalle, ce qui la rend plus résistante aux chocs et permet de ralentir fortement les remontées capillaires et d'éliminer toute invasion biologique, tels que les moisissures, les végétaux, les rongeurs et les insectes. 3039181 2 Par ailleurs, l'étanchéité de la surface est fortement augmentée. Un test d'absorption d'eau sur une surface de 8 cm X 4 cm a permis de constater que l'eau n'est pas totalement absorbée après presque une heure. De plus, une tâche d'eau imprégnée, sèche sans faire d'auréole. 5 En outre, une tâche peut être épongée et nettoyée au chiffon qui reste blanc. Ainsi, un liquide tachant, tel le café ne laisse aucune trace s'il est nettoyé dans les cinq à dix minutes. Enfin, la surface de la dalle de terre selon l'invention étant plus résistante à l'abrasion qu'une dalle de l'état de la technique, la dalle de terre selon l'invention ne 10 produit pas de poussière si on la frotte à sec au chiffon ou à la main. Selon un aspect de l'invention, la première proportion en masse de ciment est comprise entre 2 et 5%. Selon un aspect de l'invention, la deuxième proportion en masse de ciment est de 1 à 5% supérieure à la première proportion en masse de ciment. 15 Selon un aspect de l'invention, la première couche présente une épaisseur de 8 cm à 12 cm. Selon un aspect de l'invention, la deuxième couche présente une épaisseur maximale inférieure ou égale à 5 cm, et de préférence inférieure ou égale à 2,5 cm. La présente invention a également pour objet un procédé comprenant les étapes 20 suivantes : (i) disposer d'une assise, (ii) former sur l'assise une première couche comportant un premier mélange de terre humide et de ciment, ledit premier mélange présentant une première proportion en masse de ciment par rapport à la masse du premier mélange, 25 (iii) compacter la première couche de manière à la rendre sensiblement plane, (iv) recouvrir une surface apparente de la première couche avec une deuxième couche comportant un deuxième mélange de terre humide et de ciment, ladite deuxième couche étant destinée à former une face superficielle de la dalle de terre, et le deuxième mélange présentant une deuxième proportion en masse de ciment par 30 rapport à la masse du deuxième mélange supérieure à la première proportion en masse de ciment du premier mélange, (v) compacter la deuxième couche. Cette disposition permet une mise en oeuvre simple du procédé, facilitant ainsi l'auto-construction 35 Selon une mise en oeuvre du procédé, la terre du premier mélange est tamisée à un maximum de 50 mm. 3039181 3 Selon une mise en oeuvre du procédé, la terre du deuxième mélange est tamisée à un maximum de 5 mm. Selon une mise en oeuvre du procédé, le procédé comprend les étapes ultérieures consistant à : 5 - mouiller une partie de la face superficielle de la dalle de terre avec une quantité d'eau comprise entre 0,5 et 2 litres, cette partie étant sensiblement égale à 1 m2, - talocher la partie mouillée de face superficielle, - lisser la partie mouillée de la face superficielle, par exemple à l'aide d'un platoir, jusqu'à ce que cette partie mouillée soit fermée, lisse et brillante, 10 - le cas échéant, réitérer les étapes précédentes sur une autre partie de la face superficielle de la dalle de terre jusqu'au traitement complet de la face superficielle. Selon une mise en oeuvre du procédé, le procédé est destiné à la fabrication d'une dalle de terre telle que présentée précédemment. Selon une mise en oeuvre du procédé, la dalle de terre est mise en cure sous une 15 bâche imperméable ou dans un environnement clos. De toute façon, l'invention sera bien comprise à l'aide de la description qui suit, en référence au dessin schématique annexé représentant, à titre d'exemple non limitatif, un exemple de dalle de terre selon l'invention. La figure 1 est une vue schématique en coupe d'une dalle de terre selon 20 l'invention disposée sur son assise. La figure 2 représente les différentes étapes d'un procédé de fabrication d'une dalle de terre selon une mise en oeuvre préférée de l'invention. Comme illustré à la figure 1, une dalle de terre 1 pour la construction d'un sol d'un bâtiment selon l'invention comprend une première couche L1 et une deuxième couche 25 L2 de matériaux. La première couche L1 est différente de la deuxième couche L2. La première couche L1 présente une épaisseur allant de 8 cm à 12 cm et comporte un premier mélange M1 de terre E et de ciment C. Ce premier mélange M1 présente une première proportion en masse Ti de ciment 30 C par rapport à la masse du premier mélange M1. Cette première proportion en masse Ti de ciment C dans le premier mélange M1 est comprise entre 2 et 5%. La première couche L1 est sensiblement plane. La deuxième couche L2 présente une épaisseur maximale inférieure ou égale à 5 35 cm et comporte un deuxième mélange M2 de terre E et de ciment C. Ce deuxième mélange M2 présente une deuxième proportion en masse T2 de ciment C par rapport à la masse du deuxième mélange M2. 3039181 4 Cette deuxième proportion en masse T2 de ciment C dans le deuxième mélange M2 est de 1 à 5% supérieure à la première proportion en masse Ti de ciment C dans le premier mélange Ml. La deuxième couche L2 peut également comporter un agent imperméabilisant. 5 Cette deuxième couche L2 est destinée à former une face superficielle F de la dalle de terre 1. Cette face superficielle F est sensiblement plane et lisse. La présente invention se rapporte également à un procédé de fabrication d'une dalle de terre 1, en particulier d'une dalle de terre 1 telle que décrite précédemment. 10 Comme illustré à la figure 2, dans une mise en oeuvre préférée du procédé celui-ci comprend plusieurs étapes bien définies. Au cours d'une première étape (i), il convient de disposer d'une assise A, par exemple d'un hérisson pour conférer à la dalle de terre 1 un support stable et éviter les remontées d'humidité. 15 Au cours d'une deuxième étape (ii) une masse déterminée d'un premier mélange M1 de terre humide E et de ciment C est utilisée de manière à former une première couche L1 de matériaux pour la dalle de terre 1. Ce premier mélange M1 présente une première proportion en masse Ti de ciment C par rapport à la masse du premier mélange M1, notamment de 2 à 5%. 20 La terre utilisée dans ce premier mélange M1 est tamisée à un maximum de 50 MM. Au cours d'une troisième étape (iii), la première couche L1 est compactée de manière à l'aplanir sans forcément la lisser. Au cours d'une quatrième étape (iv), la surface apparente S de la première 25 couche L1 est recouverte par une deuxième couche L2 comportant un deuxième mélange M2 de terre humide E et de ciment C. Ce deuxième mélange M2 présente une deuxième proportion en masse T2 de ciment C par rapport à la masse du deuxième mélange M2. Cette deuxième proportion en masse T2 de ciment C est supérieure à la première 30 proportion en masse Ti de ciment du premier mélange M1, notamment de 1 à 5% de plus. La terre E utilisée dans ce deuxième mélange M2 est tamisée à un maximum de 5 MM. Cette deuxième couche L2 est destinée à former la face superficielle F de la dalle 35 de terre 1 Au cours d'une cinquième étape (v), cette deuxième couche L2 est compactée pour l'aplanir. 3039181 5 Le procédé de fabrication de la dalle de terre 1 comprend en outre des étapes ultérieures de traitement de la face superficielle F consistant tout d'abord à mouiller une partie de cette face superficielle F de la dalle de terre 1 avec une quantité d'eau déterminée. 5 Cette étape de mouillage doit se faire sur la deuxième couche L2 encore fraiche, de préférence juste après la compaction. La partie traitée est sensiblement égale à 1 m2 de manière à limiter les effets de l'évaporation de l'eau. Cette partie traitée est ensuite travaillée, par exemple à l'aide d'une taloche en 10 plastique dur, jusqu'à l'obtention d'une surface boueuse et homogène. Ainsi, la planéité de la partie traitée de la face superficielle F est améliorée. Cette partie traitée de la face superficielle F est ensuite lissée, par exemple à l'aide d'un platoir en inox, jusqu'à ce que cette partie traitée soit fermée, lisse et brillante. 15 On améliore ainsi considérablement l'étanchéité de cette partie de la face superficielle F. Le cas échéant, les étapes précédentes sont ensuite réitérées sur une autre partie de la face superficielle F de la dalle de terre 1 jusqu'au traitement complet de la face superficielle F. 20 Au cours d'une étape finale, la dalle de terre 1 est mise en cure dans les premiers jours dans un environnement clos et tiède afin de maintenir un taux d'humidité maximal permettant de limiter l'apparition de fissures, par exemple en couvrant le sol d'une bâche plastique, ou à défaut en fermant les portes et les fenêtres L'humidité du mélange utilisé pour fabriquer les couches de terre L1 et L2 suffit à 25 hydrater le ciment utilisé dans la première couche L1 et dans la deuxième couche L2. Le ciment ainsi hydraté et durci confère au matériau ses propriétés de résistance à l'eau. Bien que l'invention ait été décrite en liaison avec des exemples particuliers de réalisation, il est bien évident qu'elle n'y est nullement limitée et qu'elle comprend tous 30 les équivalents techniques des moyens décrits ainsi que leurs combinaisons. REVENDICATIONS1- Dalle de terre (1) pour la construction d'un sol d'un bâtiment comprenant : - une première couche (L1) comportant un premier mélange (M1) de terre (E) et de ciment (C), ledit premier mélange (M1) présentant une première proportion en masse (T1) de ciment (C) par rapport à la masse du premier mélange (M1), - une deuxième couche (L2) destinée à former une face superficielle (F) de la dalle de terre (1), ladite deuxième couche (L2) comportant un deuxième mélange (M2) de terre humide (E) et de ciment (C) présentant une deuxième proportion en masse (T2) de ciment (C) par rapport à la masse du deuxième mélange (M2) supérieure à la première proportion en masse (T1) de ciment (C) du premier mélange (M1). 2- Dalle de terre (1) selon la revendication 1, dans laquelle la première proportion en masse (T1) de ciment (C) est comprise entre 2 et 5%. 3- Dalle de terre (1) selon l'une des revendications 1 ou 2, dans laquelle la deuxième proportion en masse (T2) de ciment (C) est de 1 à 5% supérieure à la première proportion en masse (T1) de ciment (C). 4- Dalle de terre (1) selon l'une des revendications 1 à 3, dans laquelle la première couche (L1) présente une épaisseur de 8 cm à 12 cm. 5- Dalle de terre (1) selon l'une des revendications 1 à 4, dans laquelle la deuxième couche (L2) présente une épaisseur maximale inférieure ou égale à 5 cm, et de préférence inférieure ou égale à 2,5 cm. 6- Procédé de fabrication d'une dalle de terre (1) comprenant les étapes suivantes : (i) disposer d'une assise (A), (ii) former sur l'assise (A) une première couche (L1) comportant un premier mélange (M1) de terre humide (E) et de ciment (C), ledit premier mélange (M1) présentant une première proportion en masse (Ti) de ciment (C) par rapport à la masse du premier mélange (M1), (iii) compacter la première couche (L1) de manière à la rendre sensiblement plane, (iv) recouvrir une surface apparente (S) de la première couche (L1) avec une deuxième couche (L2) comportant un deuxième mélange (M2) de terre humide (E) et de ciment (C), ladite deuxième couche (L2) étant destinée à former une face superficielle (F) de la dalle de terre (1), et le deuxième mélange (M2) présentant une deuxième proportion en masse (T2) de ciment (C) 3039181 7 par rapport à la masse du deuxième mélange (M2) supérieure à la première proportion en masse (Ti) de ciment (C) du premier mélange (M1), (v) compacter la deuxième couche (L2). 7- Procédé selon la revendication 6, dans lequel la terre du premier mélange (M1) 5 est tamisée à un maximum de 50 mm. 8- Procédé selon l'une des revendications 6 ou 7, dans lequel la terre du deuxième mélange (M2) est tamisée à un maximum de 5 mm. 9- Procédé selon l'une des revendications 6 à 8, comprenant les étapes ultérieures consistant à : 10 - mouiller une partie de la face superficielle (F) de la dalle de terre (1) avec une quantité d'eau comprise entre 0,5 et 2 litres, cette partie étant sensiblement égale à 1 m2, - talocher la partie mouillée de face superficielle (F), - lisser la partie mouillée de la face superficielle (F), par exemple à l'aide d'un 15 platoir, jusqu'à ce que cette partie mouillée soit fermée, lisse et brillante, - le cas échéant, réitérer les étapes précédentes sur une autre partie de la face superficielle (F) de la dalle de terre (1) jusqu'au traitement complet de la face superficielle (F). 10- Procédé selon l'une des revendications 6 à 9, pour la fabrication d'une dalle de 20 terre (1) selon l'une des revendications 1 à 5. 11- Procédé selon l'une des revendications 6 à 10, dans lequel la dalle de terre (1) est mise en cure sous une bâche imperméable ou dans un environnement clos.